(57)【特許請求の範囲】
【請求項１】
有機高分子(A)と、ピロリン酸ナトリウム含有水膨潤性粘土鉱物(B)とが三次元網目を形成している有機無機複合ヒドロゲルの製造方法であって、(メタ)アクリルアミド又はその誘導体と、前記ピロリン酸ナトリウム含有水膨潤性粘土鉱物(B)と、水(C)とを含む均一溶液を調製した後、４級アンモニウム塩基を有する重合性モノマーを重合開始剤と同時に又は重合開始剤を添加した後に加えて、前記(メタ)アクリルアミド又はその誘導体と前記４級アンモニウム塩基を有する重合性モノマーとを共重合させることにより前記有機高分子(A)を製造することを特徴とするカチオン性有機無機複合ヒドロゲルの製造方法。
【請求項２】
前記ピロリン酸ナトリウム含有水膨潤性粘土鉱物(B)と前記有機高分子(A)の質量比（(B)／(A)）が0.05〜5である請求項1に記載のカチオン性有機無機複合ヒドロゲルの製造方法。
【請求項３】
前記ピロリン酸ナトリウム含有水膨潤性粘土鉱物(B)がピロリン酸ナトリウム含有合成ヘクトライトである請求項1又は２に記載のカチオン性有機無機複合ヒドロゲルの製造方法。
【請求項４】
前記４級アンモニウム塩基を有する重合性モノマーが、ジメチルアミノプロピルアクリルアミド4級塩、ジメチルアミノエチルメタクリレート4級塩、ジエチルアミノエチルメタクリレート4級塩、ジメチルアミノエチルアクリレート4級塩、ジエチルアミノエチルアクリレート4級塩及び2-ヒドロキシ-3-メタクリロキシプロピルトリメチルアンモニウムクロライドから選ばれる少なくとも一つである請求項1〜３のいずれかに記載のカチオン性有機無機複合ヒドロゲルの製造方法。
【請求項５】
前記有機高分子(A)中の前記４級アンモニウム塩基を有する重合性モノマーの共重合比率が30モル%以下である請求項1〜４のいずれか一つに記載のカチオン性有機無機複合ヒドロゲルの製造方法。
【請求項６】
請求項１〜５のいずれかに記載の製造方法により得られるカチオン性有機無機複合ヒドロゲルであって、前記水(C)の含有率（含水率）が90質量%の時点における、引っ張り強度が10kPa〜500kPaであり、且つ破断伸びが100%〜2000%であるカチオン性有機無機複合ヒドロゲル。
【請求項７】
水による平衡膨潤度Wgel／Wdryが10〜100である請求項６に記載のカチオン性有機無機複合ヒドロゲル。
【請求項８】
有機高分子(A)と、ピロリン酸ナトリウム含有水膨潤性粘土鉱物(B)とが三次元網目を形成している有機無機複合ヒドロゲルであって、前記有機高分子(A)が、(メタ)アクリルアミド又はその誘導体と、４級アンモニウム塩基を有する重合性モノマーとの共重合体であることを特徴とするカチオン性有機無機複合ヒドロゲル。
【発明の詳細な説明】
【技術分野】
【０００１】
本発明は医療、建築、土木、機械、運輸、電子部材、縫製、家庭用品、衛生用品、農業、食品などの分野で用いられる高分子ゲルに関するものである。
【背景技術】
【０００２】
(メタ)アクリルアミドヒドロゲルは、シリコンゲルやウレタンゲルに比べて良好な親水性を示すが、機械強度が脆弱で取り扱いにくいことが知られている。その機械強度を改良するため、様々な努力がなされていた。例えば、(メタ)アクリルアミドヒドロゲルの力学物性を大きく向上させる方法として、水に均一分散している粘土鉱物の共存下に(メタ)アクリルアミド誘導体の重合を行わせることによって、数十〜数百kPa引張破断強度を有する有機無機複合ヒドロゲルが見出されている(特許文献1)。かかる機械強度の向上により、これらのゲルの実用性が現実的となってきている。一方、いろいろなニーズに対応するため、このヒドロゲルに力学物性だけでなく、耐水膨潤性、抗菌性、金属捕集性などの機能性を更に改良したり、付与することが望まれている。
【０００３】
なお、特許文献2には、クレイ共存下、アクリルアミド系モノマーの重合により製造される有機無機複合ヒドロゲルに関する技術が開示され、アクリルアミド誘導体と４級アンモニウム塩基を有するモノマーを共重合できることが記載されている。しかしながら、該文献には４級アンモニウム塩基を有するモノマーを用いた有機無機複合ヒドロゲルの安定した製造方法の詳細については開示されていない。
【０００４】
【特許文献１】特開2002-053629号公報
【特許文献２】特開2006-169314号公報
【発明の開示】
【発明が解決しようとする課題】
【０００５】
本発明の目的は、高い力学物性を有するだけでなく、カチオン性を有する有機無機複合ヒドロゲルの安定な製造方法を提供することにある。
【課題を解決するための手段】
【０００６】
本発明者らは、上記課題を解決すべく鋭意検討を重ねた。その結果、ピロリン酸ナトリウム含有水膨潤性粘土鉱物を用い、(メタ)アクリルアミド誘導体及び4級塩基を有する重合性モノマーと、ピロリン酸ナトリウム含有水膨潤性粘土鉱物(B)と、水(C)との均一混合溶液の粘度を効果的に下げて、(メタ)アクリルアミド誘導体と４級アンモニウム塩基を有する重合性モノマーとの共重合を行わせることによって、カチオン性を有する有機無機複合ヒドロゲルが得られ、上記課題を解決できることを見出し、本発明を完成するに至った。
【０００７】
即ち、本発明は、有機高分子(A)と、ピロリン酸ナトリウム含有水膨潤性粘土鉱物(B)とが三次元網目を形成している有機無機複合ヒドロゲルの製造方法であって、(メタ)アクリルアミド又はその誘導体と、前記ピロリン酸ナトリウム含有水膨潤性粘土鉱物(B)と、水(C)とを含む均一溶液を調製した後、４級アンモニウム塩基を有する重合性モノマーを重合開始剤と同時に又は重合開始剤を添加した後に加えて、前記(メタ)アクリルアミド又はその誘導体と前記４級アンモニウム塩基を有する重合性モノマーとを共重合させることにより前記有機高分子(A)を製造することを特徴とするカチオン性有機無機複合ヒドロゲルの製造方法を提供するものである。
【０００８】
また、本発明は、有機高分子(A)と、ピロリン酸ナトリウム含有水膨潤性粘土鉱物(B)とが三次元網目を形成している有機無機複合ヒドロゲルであって、前記有機高分子(A)が、(メタ)アクリルアミド又はその誘導体と、４級アンモニウム塩基を有する重合性モノマーとの共重合体であることを特徴とするカチオン性有機無機複合ヒドロゲルを提供するものである。
【発明の効果】
【０００９】
本発明の製造方法によれば、カチオン性を有する有機無機複合ヒドロゲルを安定して製造することができる。そして、本発明にて製造されたヒドロゲルは有機無機複合ヒドロゲルの高い力学物性を保持し、従来の有機架橋ヒドロゲルと比べて優れた機械強度を有する。また、４級アンモニウム塩基を有する重合性モノマーを分子鎖に導入したことによって、低水膨潤性のヒドロゲルが得られ、生体材料、例えば、体内に埋め込み人工乳房などとしての用途展開が可能になった。また、カチオン性を示すため、抗菌性や金属捕集性などの機能性が期待される。
【発明を実施するための最良の形態】
【００１０】
本発明に用いる有機高分子(A)は、４級アンモニウム塩基を有する重合性モノマーと(メタ)アクリルアミド及び／又はその誘導体との共重合によって得られるものであって、水に分散したピロリン酸ナトリウム含有水膨潤性粘土鉱物(B)と水素結合やイオン結合等の非共有結合により三次元網目を形成している。
【００１１】
有機高分子(A)を構成する(メタ)アクリルアミド又はその誘導体としては、N-置換アクリルアミド誘導体、N,N-ジ置換アクリルアミド誘導体、N-置換メタクリルアミド誘導体、N,N-ジ置換メタクリルアミド誘導体などが挙げられる。具体的には、アクリルアミド、N-メチルアクリルアミド、N-エチルアクリルアミド、N-シクロプロピルアクリルアミド、N-イソプロピルアクリルアミド、メタクリルアミド、N-メチルメタクリルアミド、N-シクロプロピルメタクリルアミド、N-イソプロピルメタクリルアミド、N,N-ジメチルアクリルアミド、N-メチル-N-エチルアクリルアミド、N-メチル-N-イソプロピルアクリルアミド、N-メチル-N-n-プロピルアクリルアミド、N,N-ジエチルアクリルアミド、N-アクリロイルピロリディン、N-アクリロイルピペリディン、N-アクリロイルメチルホモピペラディン、N-アクリロイルメチルピペラディンなどが例示される。その中に、水溶液中でのポリマー物性(親水性と疎水性)がLCST(下限臨界共溶温度)を持つN-イソプロピルアクリルアミド、N,N-ジエチルアクリルアミドなどは機能性の観点から好ましく用いられる。
【００１２】
また、有機高分子(A)を構成する４級アンモニウム塩基を有する重合性モノマーはカチオン性を本有機無機複合ヒドロゲルにもたらすものであり、次のようなモノマーを用いることが好ましい。
【００１３】
ジメチルアミノプロピルアクリルアミド4級塩、ジメチルアミノエチルメタクリレート4級塩、ジエチルアミノエチルメタクリレート4級塩、ジメチルアミノエチルアクリレート4級塩、ジエチルアミノエチルアクリレート4級塩、2-ヒドロキシ-3-メタクリロキシプロピルトリメチルアンモニウムクロライドなどが挙げられる。
【００１４】
本発明に用いるピロリン酸ナトリウム含有水膨潤性粘土鉱物(B)は、水に膨潤し均一分散可能なものであり、特に好ましくは水中で分子状(単一層)またはそれに近いレベルで均一分散可能な層状粘土鉱物である。例えば、水膨潤性スメクタイトや水膨潤性雲母などが用いられ、具体的には、ナトリウムを層間イオンとして含む水膨潤性ヘクトライト、水膨潤性モンモリロナイト、水膨潤性サポナイト、水膨潤性合成雲母などが挙げられる。これらの粘土鉱物は、水溶性有機高分子のモノマーが重合する前の水溶液中で微細、且つ均一に分散していることが必要であり、特に水溶液中に単位層レベルで分散していることが望ましい。ここで、水溶液中に粘土鉱物の沈殿となるような粘土鉱物凝集体がないことが必要であり、より好ましくは1〜10層程度のナノオーターの厚みで分散しているもの、特に好ましくは1又は2層程度の厚みで分散しているものである。
【００１５】
上述の粘土鉱物にピロリン酸ナトリウムを添加することが必要である。ピロリン酸ナトリウムを添加することによって、粘土鉱物水分散液の粘度が効果的に下がり、高濃度でも、ゲル化せず、有機高分子のモノマーが均一に重合することができる。４級アンモニウム塩基を有するモノマーを用いた場合、ピロリン酸ナトリウム含有水膨潤性粘土鉱物を添加していない通常の未処理の粘土鉱物を用いた場合、アンモニウムカチオンと該粘土鉱物とのイオン交換反応を生じ、該粘土鉱物が疎水化され、アクリルアミド誘導体との相互作用を失う。従って、未処理の粘土鉱物の含有率が低くなると、未反応の粘土鉱物が少なくなり、力学強度を有する複合体ヒドロゲルが得られない。一方、未処理の粘土鉱物の含有率を高くすると、４級塩モノマーを添加する際、溶液がゲル化して、モノマーの均一な分散、共重合ができなくなる。また、攪拌機を用い、ゲル化した溶液にモノマーを分散させると、強力な攪拌により、４級アンモニウム塩基を有するモノマーと未処理の粘土鉱物との反応が加速され、無機架橋剤としての粘土鉱物の働きを失い、強い複合体ヒドロゲルが得られなくなった。ピロリン酸ナトリウムを用いることによって、高濃度の粘土鉱物の水溶液でも、溶液がゲル化せず、(メタ)アクリルアミド誘導体と４級アンモニウム塩基を有する重合性モノマーとの共重合は均一にできるようになる。
【００１６】
本発明のカチオン性を有する有機無機複合ヒドロゲルにおける有機高分子(A)と水に均一分散可能なピロリン酸ナトリウム含有水膨潤性粘土鉱物(B)との比率は重要であり、好ましくは前記ピロリン酸ナトリウム含有水膨潤性粘土鉱物(B)と前記有機高分子(A)の質量比（(B)／(A)）は0.05〜5である。また、より好ましくは(B)／(A)の質量比が0.1〜4、特に好ましくは0.2〜3である。
【００１７】
(B)／(A)の質量比が0.05未満では、本発明のヒドロゲルの伸縮性が十分でない場合が多く、5を越えては、得られたヒドロゲルが脆くなるなどの製造上の問題が生じる場合がある。一方、(A)+(B)に対する(C)水の比率は、重合過程での水量調整、もしくはその後の膨潤や乾燥により、目的に応じて広い範囲で任意に設定できる。
【００１８】
また、有機高分子(A)のモノマー組成において、４級アンモニウム塩基を有する重合性モノマーの共重合比率が高すぎると、得られたヒドロゲルの力学物性は低下する。一方、その共重合比率が低すぎると、本発明のヒドロゲルの低吸水性は得られなくなる。従って、有機高分子(A)中の４級アンモニウム塩基を有する重合性モノマーの共重合比率としては、モノマー全体に対して0.1〜30モル%であることが好ましく、より好ましくは0.2〜25モル%であり、特に好ましくは0.3〜20モル%であり、0.5〜15モル%であることが最も好ましい。
【００１９】
本発明のカチオン性を有する有機無機複合ヒドロゲルには、低温側で透明及び／又は体積膨潤状態にあり、且つ高温側で不透明及び／又は体積収縮状態となる臨界温度(Tc)を有し、Tcを境にした上下の温度変化により体積を可逆的に変化できる特徴を有するものが含まれる。このような有機無機複合ヒドロゲルは有機モノマーとして水溶液中でLCST(下限臨界共溶温度)を示す有機モノマーを用いて調製できる。
【００２０】
本発明のカチオン性を有する有機無機複合ヒドロゲルは、有機無機ヒドロゲルの特徴を保持しており、従来の有機架橋ゲルと比べて、低吸水率を有する他、優れた力学物性などを示している。例えば、強度、伸び、タフネスなどの力学物性において、カチオン性を有する有機無機複合ヒドロゲルは、有機架橋ゲルよりすべて優れていることが特徴である。
【００２１】
有機無機複合ヒドロゲルの力学物性は、ヒドロゲルの水含有率及び形状により異なるため、本発明のカチオン性を有する有機無機複合ヒドロゲルの力学物性は、一定範囲内の水含有率及び断面積を持つヒドロゲルを用いて試験した結果で表される。本明細書では、具体的には、試験開始時のヒドロゲルの断面積(初期断面積)を0.2〜0.5cm2にしたものを試験材料として用い、カチオン性を有する有機無機複合ヒドロゲル中の前記水(C)の含有率（含水率）が90質量%のものについて力学物性の測定を行った。
【００２２】
本発明のカチオン性を有する有機無機複合ヒドロゲルは、上記の水含有率と初期断面積のヒドロゲルを用いて測定した場合、引張強度が10〜500kPaであり、より好ましくは20〜450kPaであり、特に好ましくは30〜400kPaであること、更に引張破断伸びが100〜3000%であり、より好ましくは200〜2500%であり、特に好ましくは300〜2000%であるものが好ましい。
【００２３】
本発明のカチオン性を有する有機無機複合ヒドロゲルにおいては、水の平衡膨潤度Wgel／Wdryが100以下であることが好ましい。ここで、平衡膨潤度Wgel／Wdryとは、乾燥ゲル1g当たりに膨潤したヒドロゲルの質量数である。Wdryはヒドロゲルの固形分であり、Wgelはヒドロゲルを大量の水に浸して、その重量を増加しなくなるまでの質量である。平衡膨潤度Wgel／Wdryは5〜150であることがより好ましく、10〜100であることが特に好ましい。
【００２４】
本発明のカチオン性を有する有機無機複合ヒドロゲルは、以下の方法で製造できる。(メタ)アクリルアミド誘導体と、水に均一分散可能なピロリン酸ナトリウム含有水膨潤性粘土鉱物(B)と、水(C)とを含む均一溶液を調製後、層状剥離したピロリン酸ナトリウム含有水膨潤性粘土鉱物(B)の共存下に有機高分子(A)のモノマーの重合を行わせる。重合過程で有機高分子(A)のモノマーであるアクリルアミド誘導体とピロリン酸ナトリウム含有水膨潤性粘土鉱物(B)との相互作用によりピロリン酸ナトリウム含有水膨潤性粘土鉱物(B)がモノマーの架橋剤の働きをして、有機高分子(A)とピロリン酸ナトリウム含有水膨潤性粘土鉱物(B)との分子レベルでの複合化が達成され、三次元網目形成によりゲル化したカチオン性を有する有機無機複合ヒドロゲルが得られる。
【００２５】
具体的には、水中に微細分散したピロリン酸ナトリウム含有水膨潤性粘土鉱物(B)の水溶液に、(メタ)アクリルアミド誘導体を加え、低温にして４級アンモニウム塩基を有する重合性モノマーとラジカル重合開始剤を添加させ、引き続き、所定温度で重合を行わせる。ここで、４級アンモニウム塩基を有する重合性モノマーの添加順序は重要である。先にアクリルアミド誘導体と一緒に４級アンモニウム塩基を有する重合性モノマーを添加すると、粘土鉱物と４級アンモニウム塩基とのイオン交換反応により沈降を生じてしまい、均一なヒドロゲルが得られない。粘土鉱物の沈降を最小限に抑えるため、(メタ)アクリルアミド(誘導体)を先に粘土鉱物水分散液に加え、続いて４級アンモニウム塩基を有する重合性モノマーと重合開始剤を一度に添加させること又は重合開始剤を加えた後４級アンモニウム塩基を有する重合性モノマーを添加させることによって、モノマーの分散と共にラジカル重合を行わせ、系全体をゲル化させる方法が有効に用いられる。重合開始剤と４級アンモニウム塩基を有する重合性モノマーを別々に添加する場合は、重合開始剤を加えた直後にモノマーを加えることが好ましい。重合開始剤を加えると、先に水分散液中に添加されている(メタ)アクリルアミド(誘導体)の重合が開始する。したがって、重合開始剤を添加したら、できるだけ速やかに４級アンモニウム塩基を有する重合性モノマーを添加すると、ランダム共重合が進み、本発明の効果を発揮する上で好ましい。
【００２６】
上記のラジカル重合反応は、ラジカル重合開始剤及び／又は放射線照射など公知の方法により行わせることができる。ラジカル重合開始剤及び触媒としては、公知慣用のラジカル重合開始剤及び触媒を適時選択して用いることができる。好ましくは水分散性を有し、系全体に均一に含まれるものが用いられる。
【００２７】
具体的には、重合開始剤として、水溶性の過酸化物、例えばペルオキソ二硫酸カリウムやペルオキソ二硫酸アンモニウム、水溶性のアゾ化合物、例えば、VA-044, V-50, V-501の他、ポリエチレンオキシド鎖を有する水溶性のラジカル開始剤などが挙げられる。一方、触媒としては、3級アミン化合物であるN,N,N',N'-テトラメチルエチレンジアミンやβ-ジメチルアミノプロピオ二トリルなどが用いられる。
【００２８】
重合温度は、開始剤の種類にあわせて0℃〜100℃の範囲で設定できる。重合時間も他の重合条件によって異なり、一般に数十秒〜数十時間の間で行われる。
【実施例】
【００２９】
本発明は、次の実施例によって更に具体的に説明する。
【００３０】
（測定条件）
以下の実施例及び比較例において、引張り試験は、島津製作所(株)製卓上型万能試験機AGS-Hを用いて、未精製の丸棒状のヒドロゲル(直径=5.5mm)又は平板状のヒドロゲル(幅=10mm,厚み=4.5mm)をチャック部での滑りのないようにして引っ張り試験装置に装着し、標点間距離=30mm、引っ張り速度=100mm/分にて測定を行った。水膨潤度は直径5.5mmの丸棒状ヒドロゲル約0.2gを大量の水の中に浸して、その質量増加の時間依存性から求めた。
【００３１】
(試薬)
・粘土鉱物
XLＳ: 6%ピロリン酸ナトリウム含有水膨潤性合成ヘクトライト(商標ラポナイトXLＳ、日本シリカ株式会社製)
XLG: 水膨潤性合成ヘクトライト(商標ラポナイトXLG、日本シリカ株式会社製)
・モノマー
DMAA: ジメチルアクリルアミド(和光純薬工業株式会社製)、活性アルミナを用いて重合禁止剤を取り除いてから使用した。
NIPAM: N-イソプロピルアクリルアミド(興人株式会社製)、トルエンとヘキサンの混合溶媒を用いて再結晶し無色針状結晶に精製してから用いた。
DMAPAA-Q:ジメチルアミノプロピルアクリルアミドの4級塩 、79%水溶液(興人株式会社製)
DMAEA-Q: ジメチルアミノエチルアクリレートの4級塩、75%水溶液(興人株式会社製)
ブレンマQA: 2-ヒドロキシ-3-メタクリロキシプロピルトリメチルアンモニウムクロライド、50%水溶液(日本油脂株式会社製)
BIS: N,N'-メチレンビスアクリルアミド(関東化学株式会社製)
・重合開始剤
KPS: ペルオキソ二硫酸カリウム(関東化学株式会社製)、KPS/水=0.2/10(g/g)の割合で純水で希釈し、水溶液にして使用した。
・重合触媒
TEMED: N,N,N',N'-テトラメチルエチレンジアミン(和光純薬工業株式会社製)
【００３２】
(実施例1及び比較例1,2)
内径25mm,長さ80mmの平底ガラス容器に、純水19gと1.6gのXLSを攪拌して均一な溶液を調製した。これにDMAA 1.9gを加え、15分間窒素バブリングした。続いて、氷浴下、KPS水溶液1g及びTEMED 16μlを攪拌して加えた直後に、DMAPAA-Q 0.14gと純水1gとの透明溶液を加え、均一溶液を得た。得られた均一溶液を速やかに底の閉じた内径5.5mm,長さ150mmのガラス管容器に酸素に触れないようにして移した後、上部を密栓し、20℃で静置重合を行った。15時間後にガラス管容器内に伸縮性、強靭性のある均一な棒状のヒドロゲルが生成された。ヒドロゲルは大量の水に浸して精製した。得られた精製ヒドロゲルを100℃、減圧下にて乾燥して水分を除いたヒドロゲル乾燥体を得た。ゲル乾燥体を20℃の水に浸漬することにより、乾燥前と同じ形状の伸縮性のあるヒドロゲルに戻ることが確認された。また、ゲル乾燥体の熱重量分析(セイコー電子工業株式会社製TG-DTA220:空気流通下、10℃/分で600℃まで昇温)を行い、B/A=0.8(質量比)を得た。
【００３３】
以上から、本実施例で得られたゲルは、仕込み組成に沿った成分比を有する、有機高分子(N,N-ジメチルアクリルアミドとDMAPAA-Qの共重合体)と粘土鉱物と水からなるヒドロゲルであること、有機高分子の合成において架橋剤を添加していないにもかかわらず、均一なヒドロゲルとなること、ヒドロゲルから水分を除いて得られるゲル乾燥体を水に浸漬することにより再びもとの形状のヒドロゲルに戻ることなどから、有機高分子と粘土鉱物が分子レベルで複合化した三次元網目が水中で形成されていると結論された。
【００３４】
なお、粘土鉱物を共存させない以外は同様な条件で合成した有機高分子は高分子水溶液となりヒドロゲルとはならなかった。
【００３５】
未精製の丸棒状のヒドロゲルの引っ張り試験を行い、その結果を図1に示す。また、水膨潤性の測定結果を図3に示す。
【００３６】
また、粘土鉱物の変わりに有機架橋剤を用いて、比較例1のカチオン性を有する有機架橋ゲルを合成した。比較例1のゲルが極めて脆弱で引っ張り試験を行おうとしたが、チャックに装着前に殆どのサンプルが壊れた。また、チャックに軽く装着したものでも試験直後に破断し、物性値は得られなかった。
【００３７】
なお、DMAPAA-Qを用いない以外は実施例1と同様にして比較例2のヒドロゲルを合成した。水膨潤性において、カチオン性を有するヒドロゲルの実施例1は比較例2と比較して、低吸水性を示した(図3)。
【００３８】
(実施例2,3.4,5,6,7)
表1に示した組成で、実施例1と同様にして実施例2,3,4,5,6,7のカチオン性を有するヒドロゲルを合成した。図1〜4に示したように、実施例2,3,4,5,6のヒドロゲルは優れた力学特性と低水膨潤性を示した。
【００３９】
(実施例8及び比較例3)
表1に示した組成で、実施例1と同様にして低クレイ含有率の実施例8のカチオン性ヒドロゲルを合成した。また、ピロリン酸ナトリウムを使わない以外は実施例8と同様な組成の比較例3のヒドロゲルを作ろうとしたが、DMAPAA-Qを添加する際、溶液は著しく増粘し、DMAPAA-Qの均一な分散ができなかった。また、攪拌機を用い、ゲル化した溶液にモノマーを分散させたが、均一な伸縮性のあるヒドロゲルが得られなかった。これは強力な攪拌により、４級アンモニウム塩基を有するモノマーと粘土鉱物との反応が加速され、無機架橋剤としての粘土鉱物の働きを失ったためと考えられる。
【００４０】
【表１】
0005132300.tif 000002
【図面の簡単な説明】
【００４１】
【図１】実施例1,2,3,4,5,6で得られたヒドロゲルの強度と伸びを示す図である。
【図２】実施例7,8で得られたヒドロゲルの強度と伸びを示す図である。
【図３】実施例1,2,3,4,5及び比較例2で得られたヒドロゲルの水膨潤度を示す図である。
【図４】実施例6,7で得られたヒドロゲルの水膨潤度を示す図である。
【図１】
0005132300.tif 000003
【図２】
0005132300.tif 000004
【図３】
0005132300.tif 000005
【図４】
0005132300.tif 000006